【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
スチレン系結着樹脂、カーボンブラック、ワックス成分、及び、極性を有するスチレン系樹脂を含有するトナー粒子と、無機微粉体とを有するブラックトナーであって、
該ブラックトナーの動的粘弾性試験による測定において、
（ｉ）損失弾性率Ｇ”の極大値が５０℃以上６２℃以下に存在し、
（ｉｉ）損失正接ｔａｎδが極小値を示す温度を温度Ｐ１とした時、該温度Ｐ１が１２０℃以上１５５℃以下であり、
（ｉｉｉ）温度Ｐ１におけるｔａｎδの値ｔａｎδ（Ｐ１）が０．５０以上５．００以下であり、
（ｉｖ）温度Ｐ１における貯蔵弾性率の値Ｇ’（Ｐ１）が７．０×１０2Ｐａ以上１．０×１０4Ｐａ以下であり、
（ｖ）温度（Ｐ１−２０）℃における貯蔵弾性率の値をＧ’（Ｐ１−２０）、温度（Ｐ１＋２０）℃における貯蔵弾性率の値をＧ’（Ｐ１＋２０）としたとき、
｛ＬｏｇＧ’（Ｐ１−２０）−ＬｏｇＧ’（Ｐ１）｝＜｛ＬｏｇＧ’（Ｐ１）−ＬｏｇＧ’（Ｐ１＋２０）｝
の関係を満たす、
ことを特徴とするブラックトナー。
【請求項２】
該貯蔵弾性率Ｇ’（Ｐ１−２０）と該貯蔵弾性率Ｇ’（Ｐ１）の関係が、
０．１０≦｛ＬｏｇＧ’（Ｐ１−２０）−ＬｏｇＧ’（Ｐ１）｝≦０．６５
を満たすことを特徴とする請求項１に記載のブラックトナー。
【請求項３】
該貯蔵弾性率Ｇ’（Ｐ１＋２０）の値が１．０×１０2Ｐａ以上５．０×１０3Ｐａ以下であることを特徴と請求項１又は２に記載のブラックトナー。
【請求項４】
温度（Ｐ１＋２０）℃における損失正接をｔａｎδ（Ｐ１＋２０）としたとき、｛ｔａｎδ（Ｐ１＋２０）−ｔａｎδ（Ｐ１）｝が０．１０以上３．００以下であることを特徴とする請求項１乃至３のいずれかに記載のブラックトナー。
【請求項５】
該貯蔵弾性率Ｇ’（Ｐ１）の値と、該貯蔵弾性率Ｇ’（Ｐ１−２０）と、該貯蔵弾性率Ｇ’（Ｐ１＋２０）とが、
｛Ｇ’（Ｐ１）／Ｇ’（Ｐ１＋２０）−Ｇ’（Ｐ１−２０）／Ｇ’（Ｐ１）｝＞１．０
の関係を満たすことを特徴とする請求項１乃至４のいずれかに記載のブラックトナー。
【請求項６】
該ブラックトナーのオルトジクロロベンゼン（ＯＤＣＢ）可溶成分の高温ＧＰＣ−ＲＡＬＬＳ−粘度計分析によって測定される絶対分子量Ｍｗが４．０×１０4以上２．０×１０5以下であり、
該分析における絶対分子量（Ｍｗ）の常用対数（ｌｏｇ〔Ｍｗ〕）が５．００以上の樹脂成分（ｓ）の粘度Ｉｖ（ｓ）の常用対数（ｌｏｇ［Ｉｖ（ｓ）］）を、絶対分子量Ｍｗ（ｓ）の常用対数（ｌｏｇ［Ｍｗ（ｓ）］）に対してプロットした際の傾きをａ（ｓ）としたとき、ａ（ｓ）が０．３０以上０．７０以下であり、
該分析における粘度計が検出したクロマトグラムの全樹脂成分（ａ）の粘度Ｉｖ（ａ）の常用対数（ｌｏｇ［Ｉｖ（ａ）］）を、絶対分子量Ｍｗ（ａ）の常用対数（ｌｏｇ［Ｍｗ（ａ）］）に対してプロットした際の傾きをａ（ａ）としたとき、ａ（ｓ）／ａ（ａ）が０．２０以上０．８０以下である、
ことを特徴とする請求項１乃至５のいずれかに記載のブラックトナー。
【請求項７】
該極性を有するスチレン系樹脂は、Ｍｗが８０００以上５００００以下、酸価又は水酸基価が３ｍｇＫＯＨ／ｇ以上３０ｍｇＫＯＨ／ｇ以下であり、該結着樹脂１００質量部に対して３．０質量部以上３０．０質量部以下含有されることを特徴とする請求項１乃至６のいずれかに記載のブラックトナー。
【請求項８】
該ブラックトナーの損失弾性率Ｇ”は、温度５２℃以上６０℃以下に極大値を有し、温度１２５℃以上１５０℃以下に極小値を有することを特徴とする請求項１乃至７のいずれかに記載のブラックトナー。
【請求項９】
該ブラックトナーの該貯蔵弾性率の関係が、
０．０５＜〔｛ＬｏｇＧ’（Ｐ１）−ＬｏｇＧ’（Ｐ１＋２０）｝−｛ＬｏｇＧ’（Ｐ１−２０）−ＬｏｇＧ’（Ｐ１）｝〕＜０．４０
であることを特徴とする請求項１乃至８のいずれかに記載のトナー。
【請求項１０】
該ブラックトナーの該貯蔵弾性率の関係が、
０．１５≦｛ＬｏｇＧ’（Ｐ１−２０）−ＬｏｇＧ’（Ｐ１）｝≦０．６０
であることを特徴とする請求項１乃至９のいずれかに記載のブラックトナー。
【請求項１１】
該ブラックトナーの損失正接の関係が、
０．２０≦｛ｔａｎδ（Ｐ１＋２０）−ｔａｎδ（Ｐ１）｝≦２．００
であることを特徴とする請求項１乃至１０のいずれかに記載のブラックトナー。
【請求項１２】
該貯蔵弾性率Ｇ’（Ｐ１）が８．０×１０2Ｐａ以上８．０×１０3Ｐａ以下であり、
該貯蔵弾性率Ｇ’（Ｐ１＋２０）が１．０×１０2Ｐａ以上１．０×１０3Ｐａ以下であることを特徴とする請求項１乃至１１のいずれかに記載のブラックトナー。
【請求項１３】
該トナーのａ（ａ）が、０．５０以上１．４０以下であることを特徴とする請求項１乃至１２のいずれかに記載のブラックトナー。
【請求項１４】
該トナーのａ（ｓ）／ａ（ａ）が０．３０以上０．６０以下であることを特徴とする請求項１乃至１３のいずれかに記載のブラックトナー。
【請求項１５】
イエロー系着色剤と結着樹脂とを含有するイエロートナー粒子及び無機微粉体を有するイエロートナーと、マゼンタ系着色剤と結着樹脂とを含有するマゼンタトナー粒子及び無機微粉体を有するマゼンタトナーと、シアン系着色剤と結着樹脂とを含有するシアントナー粒子及び無機微粉体を有するシアントナーと、カーボンブラックと結着樹脂とを含有するブラックトナー粒子及び無機微粉体を有するブラックトナーを有するフルカラー画像形成用トナーキットであって、
該ブラックトナーの動的粘弾性試験による測定において、
（ｉ）損失弾性率Ｇ”の極大値が５０℃以上６２℃以下に存在し、
（ｉｉ）損失正接ｔａｎδが極小値を示す温度を温度Ｐ１とした時、該温度Ｐ１が１２０℃以上１５５℃以下であり、
（ｉｉｉ）温度Ｐ１におけるｔａｎδの値ｔａｎδ（Ｐ１）が０．５０以上５．００以下であり、
（ｉｖ）温度Ｐ１における貯蔵弾性率の値Ｇ’（Ｐ１）が７．０×１０2Ｐａ以上１．０×１０4Ｐａ以下であり、
（ｖ）温度（Ｐ１−２０）℃における貯蔵弾性率の値をＧ’（Ｐ１−２０）、温度（Ｐ１＋２０）℃における貯蔵弾性率の値をＧ’（Ｐ１＋２０）としたとき、
｛ＬｏｇＧ’（Ｐ１−２０）−ＬｏｇＧ’（Ｐ１）｝＜｛ＬｏｇＧ’（Ｐ１）−ＬｏｇＧ’（Ｐ１＋２０）｝
の関係を満たし、該イエロートナーと該マゼンタトナーと該シアントナーの動的粘弾性試験により測定した損失弾性率Ｇ”の極大値がいずれも５０℃以上６２℃以下に存在し、該（Ｐ１）より１０℃低い温度を（Ｐ１−１０）、１０℃高い温度を（Ｐ１＋１０）としたときに、（Ｐ１−１０）以上（Ｐ１−１０）以下の温度領域における損失正接ｔａｎδの値がいずれもブラックトナーのｔａｎδよりも大きく且つ０．７０以上１０．００以下であることを特徴とするフルカラー画像形成用トナーキット。
【手続補正２】
【補正対象書類名】明細書
【補正対象項目名】００２３
【補正方法】変更
【補正の内容】
【００２３】
すなわち、本発明は、スチレン系結着樹脂、カーボンブラック、ワックス成分、及び、極性を有するスチレン系樹脂を含有するトナー粒子と、無機微粉体とを有するブラックトナーであって、
該ブラックトナーの動的粘弾性試験による測定において、
（ｉ）損失弾性率Ｇ”の極大値が５０℃以上６２℃以下に存在し、
（ｉｉ）損失正接ｔａｎδが極小値を示す温度を温度Ｐ１とした時、該温度Ｐ１が１２０℃以上１５５℃以下であり、
（ｉｉｉ）温度Ｐ１におけるｔａｎδの値ｔａｎδ（Ｐ１）が０．５０以上５．００以下であり、
（ｉｖ）温度Ｐ１における貯蔵弾性率の値Ｇ’（Ｐ１）が７．０×１０2Ｐａ以上１．０×１０4Ｐａ以下であり、
（ｖ）温度（Ｐ１−２０）℃における貯蔵弾性率の値をＧ’（Ｐ１−２０）、温度（Ｐ１＋２０）℃における貯蔵弾性率の値をＧ’（Ｐ１＋２０）としたとき、
｛ＬｏｇＧ’（Ｐ１−２０）−ＬｏｇＧ’（Ｐ１）｝＜｛ＬｏｇＧ’（Ｐ１）−ＬｏｇＧ’（Ｐ１＋２０）｝
の関係を満たす、
ことを特徴とするブラックトナーである。
また、本発明は、イエロー系着色剤と結着樹脂とを含有するイエロートナー粒子及び無機微粉体を有するイエロートナーと、マゼンタ系着色剤と結着樹脂とを含有するマゼンタトナー粒子及び無機微粉体を有するマゼンタトナーと、シアン系着色剤と結着樹脂とを含有するシアントナー粒子及び無機微粉体を有するシアントナーと、カーボンブラックと結着樹脂とを含有するブラックトナー粒子及び無機微粉体を有するブラックトナーを有するフルカラー画像形成用トナーキットであって、
該ブラックトナーの動的粘弾性試験による測定において、
（ｉ）損失弾性率Ｇ”の極大値が５０℃以上６２℃以下に存在し、
（ｉｉ）損失正接ｔａｎδが極小値を示す温度を温度Ｐ１とした時、該温度Ｐ１が１２０℃以上１５５℃以下であり、
（ｉｉｉ）温度Ｐ１におけるｔａｎδの値ｔａｎδ（Ｐ１）が０．５０以上５．００以下であり、
（ｉｖ）温度Ｐ１における貯蔵弾性率の値Ｇ’（Ｐ１）が７．０×１０2Ｐａ以上１．０×１０4Ｐａ以下であり、
（ｖ）温度（Ｐ１−２０）℃における貯蔵弾性率の値をＧ’（Ｐ１−２０）、温度（Ｐ１＋２０）℃における貯蔵弾性率の値をＧ’（Ｐ１＋２０）としたとき、
｛ＬｏｇＧ’（Ｐ１−２０）−ＬｏｇＧ’（Ｐ１）｝＜｛ＬｏｇＧ’（Ｐ１）−ＬｏｇＧ’（Ｐ１＋２０）｝
の関係を満たし、該イエロートナーと該マゼンタトナーと該シアントナーの動的粘弾性試験により測定した損失弾性率Ｇ”の極大値がいずれも５０℃以上６２℃以下に存在し、該（Ｐ１）より１０℃低い温度を（Ｐ１−１０）、１０℃高い温度を（Ｐ１＋１０）としたときに、（Ｐ１−１０）以上（Ｐ１−１０）以下の温度領域における損失正接ｔａｎδの値がいずれもブラックトナーのｔａｎδよりも大きく且つ０．７０以上１０．００以下であることを特徴とするフルカラー画像形成用トナーキットである。